ПОЛИМЕРНАЯ НАНОРАЗМЕРНАЯ ПЕНА

1. Полимерная наноразмерная пена, состоящая из непрерывной полимерной фазы, образущей множество ячеек, в которой полимерная пена характеризуется:
a) непрерывной полимерной фазой, состоящей, по меньшей мере, из одного акрилонитрилсодержащего сополимера, не несущего (мет)акриловых звеньев;
b) непрерывной полимерной фазой, состоящей, по меньшей мере, из одного (мет)акрилового полимера, в котором концентрация (мет)акрилового полимера находится в диапазоне 5-90 массовых процентов от общего веса полимера непрерывной полимерной фазы, причем содержание метакрилового сополимера составляет 50% масс или менее от общего веса непрерывной полимерной фазы;
c) пористостью не менее 50% от общего объема пены;
d) отсутствием наноразмерной зародышеобразующей добавки; и
e) по меньшей мере, одним из следующего:
i) ячейки имеют среднечисловой размер ячейки 500 нм или менее; и
14
ii) эффективная плотность зародышеобразования составляет, по меньшей мере, 1×10 центров на кубический сантиметр предварительно вспененного материала; в котором общий вес сополимеризованного акрилонитрила находится в диапазоне от 3 до 28 массовых процентов в пересчете на общую массу непрерывной полимерной фазы и, по меньшей мере, один акрилонитрилсодержащий сополимер, не несущий (мет)акриловых звеньев, имеет более высокую температуру стеклования, чем все (мет)акриловые
полимеры.
2. Полимерная наноразмерная пена по п. 1, в которой непрерывная полимерная фаза состоит из, по меньшей мере, одного акрилонитрилсодержащего сополимер и, по меньшей мере, одного акрилонитрилсодержащего сополимера, не несущего (мет)акриловых звеньев.
3. Полимерная наноразмерная пена по п. 1, в которой акрилонитрилсодержащий сополимер, не несущий (мет)акриловых звеньев, представляет собой стирол-акрилонитрильный сополимер.
4. Полимерная наноразмерная пена по п. 1, в которой акрилонитрилсодержащий сополимер, не несущий (мет)акриловых звеньев, выбирают из стирол-акрилонитрильных сополимеров и акрилонитрил-бутадиен-стирольных сополимеров, а (мет)акриловый полимер выбирают из метилметакрилат/этилакрилатных сополимеров и этилметакрилатного гомополимера.
5. Полимерная наноразмерная пена по п. 1, в которой множество ячеек имеют среднечисленный размер ячейки 300 нм или меньше.
15
6. Полимерная наноразмерная пена по п. 1, в которой эффективная плотность зародышеобразования составляет, по меньшей мере 10 центров на кубический сантиметр предварительно вспененного материала.
7. Полимерная наноразмерная пена по п. 1, в которой ячейки характеризуются отношением среднеобъемного размера ячеек к среднечисловому размеру ячеек, меньшим 2,5.
8. Способ получения полимерной наноразмерной пены по п. 1, где способ включает:
а) смешивание вместе в расплаве, по меньшей мере, одного акрилонитрилсодержащего сополимера, не несущего (мет)акриловых звеньев, и, по меньшей мере, одного (мет)акрилового полимера для образования непрерывной полимерной фазы;
b) приведение в контакт непрерывной полимерной фазы со вспенивающим агентом, состоящим, по меньшей мере, на 50 массовых процентов из углекислого газа в расчете на общую массу вспенивающего агента, при давлении не менее 15 МПа с образованием вспениваемой полимерной смеси;
c) снижение давление на вспениваемую полимерную смесь, по меньшей мере, на 10 МПа со скоростью, по меньшей мере, 10 МПа в секунду, в то время как вспениваемая полимерная смесь находится при температуре, по меньшей мере, 20°С ниже температуры стеклования акрилонитрилсодержащего сополимера, не несущего (мет)акриловых звеньев, имеющего наиболее высокую температуру стеклования с тем, чтобы позволить вспениваемой полимерной смеси расшириться до состояния полимерной пены по п. 1;
для которой содержание сополимеризованного акрилонитрила в непрерывной полимерной фазе находится в диапазоне от 3 до 28 массовых процентов от общего веса непрерывной полимерной фазы, совокупность (мет)акриловых полимеров составляет 10-90 массовых процентов от общего веса непрерывной полимерной фазы, содержание метакрилового сополимера составляет 50 массовых процентов или менее от общего веса непрерывной полимерной фазы, по меньшей мере, один акрилонитрилсодержащий сополимер, не несущий (мет)акриловых звеньев, характеризуется более высокой
температурой стеклования, чем все (мет)акриловые полимеры, а сама вспениваемая полимерная смесь не содержит наноразмерных зародышевых добавок.
9. Способ по п. 8, в котором вспениваемая полимерная смесь содержит, по меньшей мере, 10 массовых процентов диоксида углерода относительно общего веса вспениваемой полимерной смеси.
10. Способ по п. 8, в котором скорость сброса давления на стадии (с) находится в диапазоне от 100 МПа в секунду до 3 ГПа в секунду.